(57)【要約】【課題】  半導体デバイス、および半導体デバイスを製作する方法を提供する。【解決手段】  半導体デバイス（１）は、バンドギャップが２ｅＶよりも大きく、かつ１０ｅＶよりも小さい半導体材料（１００、１２０、１８０、２００）と、これに接触する接触層（１３０）とを含む。接触層（１３０）は金属窒化物を含んでいて、半導体材料（１００、１２０、１８０、２００）と接触層（１３０）との間に非オーミック接触が形成される。【選択図】      図１Ａ
2016115942.tif 000002
【特許請求の範囲】
【請求項１】
半導体デバイス（１）であって、
２ｅＶよりも大きく、かつ１０ｅＶよりも小さいバンドギャップを有する半導体材料（１００、１２０、１８０、２００）と、
前記半導体材料（１００、１２０、１８０、２００）と接触する接触層（１３０）であって、窒素含有量が１０〜４５ａｔ％の金属窒化物を含む接触層（１３０）と、
を含み、
前記半導体材料（１００、１２０、１８０、２００）と前記接触層（１３０）との間に非オーミック接触が形成される、
半導体デバイス（１）。
【請求項２】
前記半導体材料（１００、１２０、１８０、２００）がＳｉＣを含む、請求項１に記載の半導体デバイス（１）。
【請求項３】
前記金属窒化物が、金属および窒素を含む、化学量論的化合物と非化学量論的化合物との組み合わせを含む、請求項１または２に記載の半導体デバイス（１）。
【請求項４】
前記金属窒化物が、モリブデン、チタン、タンタル、およびタングステンからなる群から選択される金属を含む、請求項１〜３のいずれか一項に記載の半導体デバイス（１）。
【請求項５】
前記半導体材料（１００、１２０、２００）と前記接触層（１３０）との間にショットキー接触が形成される、請求項１〜４のいずれか一項に記載の半導体デバイス（１）。
【請求項６】
前記半導体材料（１００、１２０、２００）と前記接触層（１３０）との間に整流接触が形成される、請求項１〜５のいずれか一項に記載の半導体デバイス（１）。
【請求項７】
請求項１〜６のいずれか一項に記載の半導体デバイス（１）を含む電気構成要素であって、ショットキーダイオード、マージドｐｎショットキーダイオード、ＪＦＥＴ、ＭＥＳＦＥＴ、組み込みフライバックダイオード、整流器、インバータ、および電源からなる群から選択される、電気構成要素。
【請求項８】
半導体デバイス（１）であって、
２ｅＶよりも大きく、かつ１０ｅＶよりも小さいバンドギャップを有する半導体材料を含む半導体本体（１０１、２０１）と、
前記半導体本体（１０１、２０１）の第１の表面（１１０）と接触する接触層（１３０）であって、窒素含有量が１０〜４５ａｔ％の金属窒化物を含み、、第１の負荷端子（２４０）に電気接続される接触層（１３０）と、
を含み、
前記半導体本体（１０１、２０１）と前記接触層（１３０）との間に非オーミック接触が形成され、
前記半導体本体（１０１、２０１）の第１の表面（１１０）の反対側にある第２の表面（１１５）が第２の負荷端子（２５０）に電気接続される、
半導体デバイス（１）。
【請求項９】
前記接触層（１３０）と接触するドープ部分（１８０）をさらに含み、前記ドープ部分（１８０）は前記半導体本体（２０１）内に埋め込まれ、前記半導体本体（２０１）の前記導電型と反対の導電型を有する、請求項８に記載の半導体デバイス（１）。
【請求項１０】
半導体デバイス（１）を製作する方法であって、
バンドギャップが２ｅＶよりも大きく、かつ１０ｅＶよりも小さい半導体材料（１００、１２０、１８０、２００）と接触する接触層（１３０）を形成することにより、前記半導体材料（１００、１２０、１８０、２００）と前記接触層（１３０）との間に非オーミック接触を形成すること
を含み、
前記接触層（１３０）は金属窒化物を含んでいて、前記接触層（１３０）を形成することは、前記金属窒化物の組成比を選択して、前記接触層（１３０）の仕事関数を定めることを含む、
方法。
【請求項１１】
前記半導体材料（１００、１２０、１８０、２００）がＳｉＣを含む、請求項１０に記載の方法。
【請求項１２】
前記接触層（１３０）が、窒素を反応物として用いた反応性スパッタリングプロセスによって形成される、請求項１０または１１に記載の方法。
【請求項１３】
前記反応性スパッタリングプロセス時の窒素の分圧が、ＭＮおよびＭ２Ｎの混合相を含む前記金属窒化物を形成するように定められ、Ｍは前記金属を表す、請求項１２に記載の方法。
【請求項１４】
前記反応性スパッタリングプロセス時の前記窒素の分圧と全圧との比が０．１〜１．０の範囲内にある、請求項１３に記載の方法。
【請求項１５】
前記反応性スパッタリングプロセス時の前記窒素の分圧を定めることにより、前記接触層（１３０）の仕事関数が定められる、請求項１３または１４に記載の方法。
【請求項１６】
前記金属窒化物が、モリブデン、チタン、タンタル、およびタングステンからなる群から選択される金属を含む、請求項１０〜１５のいずれか一項に記載の方法。
【発明の詳細な説明】
【背景技術】
【０００１】
金属−半導体接合を含むショットキーダイオードは整流デバイスとして広く用いられている。特に、パワーエレクトロニクスの分野においてＳｉＣショットキーダイオードの使用が広まっている。
【発明の概要】
【発明が解決しようとする課題】
【０００２】
本発明は、金属−半導体接合を含む半導体デバイスを改善することを目的とする。さらに、このような半導体デバイスを製作する方法を提供することを目的とする。
【０００３】
本発明によれば、上述の目的は、独立請求項に係るクレームされた事項によって達成される。従属請求項においてはさらなる実施形態が定義される。
【課題を解決するための手段】
【０００４】
一実施形態によれば、半導体デバイスは、２ｅＶよりも大きく、かつ１０ｅＶよりも小さいバンドギャップを有する半導体材料と、この半導体材料と接触する接触層であって、この接触層は金属窒化物を含む、接触層と、を含む。半導体材料と接触層との間に非オーミック接触が形成される。
【０００５】
さらなる実施形態によれば、半導体デバイスは、２ｅＶよりも大きく、かつ１０ｅＶよりも小さいバンドギャップを有する半導体材料を含む半導体本体と、この半導体本体の第１の表面と接触する接触層と、を含む。接触層は金属窒化物を含む。接触層は第１の負荷端子に電気接続され、半導体本体と接触層との間に非オーミック接触が形成される。半導体本体の第２の表面は第２の負荷端子に電気接続され、第２の表面は第１の表面の反対側にある。
【０００６】
さらなる実施形態によれば、半導体デバイスは、２ｅＶよりも大きく、かつ１０ｅＶよりも小さいバンドギャップを有する半導体材料を含む半導体本体と、この半導体本体の第１の表面と接触する接触層と、を含む。接触層は金属窒化物を含む。接触層は第１の負荷端子に電気接続される。半導体本体と接触層との間に非オーミック接触が形成される。半導体本体の第２の表面は第２の負荷端子に電気接続され、第２の表面は第１の表面の反対側にある。
【０００７】
添付の図面は、本発明の実施形態のさらなる理解を提供するために含まれ、本明細書に組み込まれ、その一部を構成する。図面は本発明の実施形態を図解し、明細書とともに原理を説明する役割を果たす。本発明の他の実施形態および意図されている利点の多くは、以下の詳細な説明を参照することによってより良く理解されるため、容易に認識されるであろう。図面の要素は必ずしも互いに対して原寸に比例しているとはかぎらない。同様の参照符号は、対応する類似の部分を指定する。
【図面の簡単な説明】
【０００８】
【図１Ａ】一実施形態に係る半導体デバイスの一例の断面図を示す。
【図１Ｂ】さらなる実施形態に係る半導体デバイスの断面図を示す。
【図１Ｃ】さらなる実施形態に係る半導体デバイスの断面図を示す。
【図１Ｄ】さらなる実施形態に係る半導体デバイスの断面図を示す。
【図２Ａ】オーミック接触の電流−電圧特性の一例を示す。
【図２Ｂ】非オーミック接触の電流−電圧特性の一例を示す。
【図３】ショットキー接触のエネルギーバンド図を示す。
【図４】一実施形態に係る半導体デバイスを製作するために用いられてもよい反応チャンバの一例を示す図である。
【発明を実施するための形態】
【０００９】
以下の詳細な説明では、本明細書の一部をなし、本発明が実施されてもよい特定の実施形態が例として示される添付の図面を参照する。その際、「上部（ｔｏｐ）」、「下部（ｂｏｔｔｏｍ）」、「前方（ｆｒｏｎｔ）」、「裏（ｂａｃｋ）」、「先頭の（ｌｅａｄｉｎｇ）」、「末尾の（ｔｒａｉｌｉｎｇ）」など等の方向用語は、説明されている図の向きを基準として用いられる。本発明の実施形態の構成要素は多数の異なる向きに位置付けることができるため、方向用語は説明の目的のために用いられ、決して限定的なものではない。請求項によって定義される範囲から逸脱することなく、他の実施形態が利用されてもよく、構造的変更または論理的変更が行われてもよいことを理解されたい。
【００１０】
実施形態の説明は限定的なものではない。特に、以下において説明される実施形態の要素は異なる実施形態の要素と組み合わせられてもよい。
【００１１】
以下の説明において用いられる用語「ウェハ」、「基板」または「半導体基板」は、半導体表面を有する任意の半導体ベースの構造を含んでもよい。ウェハおよび構造は、シリコン、シリコン・オン・インシュレータ（ｓｉｌｉｃｏｎ−ｏｎ−ｉｎｓｕｌａｔｏｒ、ＳＯＩ）、シリコン・オン・サファイア（ｓｉｌｉｃｏｎ−ｏｎｓａｐｐｈｉｒｅ、ＳＯＳ）、ドープ半導体および非ドープ半導体、基礎の半導体下地によって支持されるシリコンのエピタキシャル層、ならびにその他の半導体構造を含むと理解されるべきである。半導体はシリコンベースである必要はない。半導体は、シリコンゲルマニウム、ゲルマニウム、またはヒ化ガリウムであることもできるであろう。他の実施形態によれば、ダイヤモンド、炭化ケイ素（ＳｉＣ）または窒化ガリウム（ＧａＮ）が半導体基板材料を形成してもよい。
【００１２】
図および説明は、ドープ型「ｎ」または「ｐ」の隣に「−」または「＋」を指示することによって相対ドーピング濃度を示す。例えば、「ｎ−」は、「ｎ」ドーピング領域のドーピング濃度よりも低いドーピング濃度を意味し、その一方で、「ｎ＋」ドーピング領域は、「ｎ」ドーピング領域よりも高いドーピング濃度を有する。同じ相対ドーピング濃度のドーピング領域は必ずしも同じ絶対ドーピング濃度を有するわけではない。例えば、２つの異なる「ｎ」ドーピング領域は、同じか、または異なる絶対ドーピング濃度を有してもよい。図および説明では、より良く理解するために、しばしば、ドープ部分は、「ｐ」または「ｎ」型にドープされていると指定される。当然理解されるように、この指定は決して限定を意図されてはいない。説明されている機能性が達成される限り、ドープ型は任意であることができる。さらに、全ての実施形態において、ドープ型は逆にすることができる。
【００１３】
本明細書において用いるとき、用語「結合される」および／または「電気結合される」は、要素は互いに直接結合されなければならないことを意味することを意図されてはいない−「結合される」または「電気結合される」要素との間に介在要素が提供されてもよい。用語「電気接続される」は、互いに電気接続される要素間の低抵抗電気接続を記述することを意図する。
【００１４】
本明細書で使用するとき、用語「〜を有する（ｈａｖｉｎｇ）」、「〜を包含する（ｃｏｎｔａｉｎｉｎｇ）」、「〜を含む（ｉｎｃｌｕｄｉｎｇ）」、「〜を備える（ｃｏｍｐｒｉｓｉｎｇ）」および同様のものは、述べられている要素または特徴の存在を指示するが、追加の要素または特徴を除外しないオープンエンドな用語である。冠詞「ａ」、「ａｎ」および「ｔｈｅ」は、文脈が別途明確に指示しない限り、複数形も単数形も含むことが意図される。
【００１５】
用語「横（ｌａｔｅｒａｌ）」および「水平（ｈｏｒｉｚｏｎｔａｌ）」は、本明細書で使用するとき、半導体基板または半導体本体の第１の表面と平行な向きを記述することを意図する。これは、例えば、ウェハまたはダイの表面であることができる。
【００１６】
用語「鉛直（ｖｅｒｔｉｃａｌ）」は、本明細書で使用するとき、半導体基板または半導体本体の第１の表面と垂直に配置される向きを記述することを意図する。
【００１７】
図１Ａは、一実施形態に係る半導体デバイス１の断面図を示す。図１Ａに示される半導体デバイス１は、半導体材料１００と、半導体材料１００と接触する接触層１３０と、を含む。以下において説明されるように、接触層１３０は金属窒化物を含み、半導体材料１００と接触層１３０との間に非オーミック接触が形成される。半導体材料１００のバンドギャップは２ｅＶよりも大きく、かつ１０ｅＶよりも小さく、例えば、６ｅＶよりも小さい。さらなる実施形態によれば、半導体材料のバンドギャップは０．９または１ｅＶよりも大きく、かつ１０ｅＶよりも小さくてもよい。
【００１８】
半導体材料１００は、両側に１つ以上のドープ部分またはドープ層を含む半導体本体１０１であってもよい。ドープ部分は、イオン打ち込み、拡散、およびドープ層のエピタキシャル成長などの様々な方法によって形成されてもよい。例えば、半導体材料は、１ｅＶよりも大きいバンドギャップを有する材料であってもよい。例として、半導体材料は、炭化ケイ素、ダイヤモンド、窒化ガリウム、リン化インジウム、ＡｌＧａＡｓおよびＩＩＩ−Ｖ半導体のさらなる例を含んでもよい。
【００１９】
例えば、半導体本体１０１は高濃度にｎ型にドープされてもよく、より低いドーピングレベルでｎ型にドープされた部分を含んでもよく、この部分は半導体本体の第１の表面１１０において配設される。接触層１３０は、金属および窒素を含む、化学量論的化合物と非化学量論的化合物との組み合わせを含んでもよい。例えば、接触層１３０は、ｘおよびｙについて異なる値を有するＭｘＮｙの混合を含んでもよい。ここで、Ｍは金属を表す。例えば、金属窒化物層は、ＭＮおよびＭｘＮｙの混合、あるいはＭＮ２およびＭｘＮｙの混合を含んでもよい。概して、これらの化学式において、ｘは１に等しくてもよく、ｙは、０＜ｙ＜３を満たす実数であってもよい。代替的に、ｙは１に等しくてもよく、ｘは、０＜ｘ＜３を満たす実数であってもよい。例えば、金属は、モリブデン、チタン、タンタル、およびタングステンの群から選択されてもよい。さらに、金属窒化物は、ＭｏＴｉＮなど、２つの金属を含んでもよい。
【００２０】
接触層１３０はアノード端子に電気接続されてもよい。さらに、半導体デバイス１は、半導体本体１０１へのオーミック接触を形成する後側メタライゼーション１６０を含んでもよい。後側メタライゼーション１６０は、第１の表面１１０の反対側の、半導体本体１０１の第２の表面１１５において配設される。後側メタライゼーション１６０はカソード端子に電気接続されてもよい。用語「オーミック接触」、「ショットキー接触」、および「整流接触」は、以下において図２Ａおよび図２Ｂを参照しながら説明される。
【００２１】
図１Ｂは、半導体デバイス１のさらなる実施形態を示す。図１Ｂに示される半導体デバイス１は、半導体材料２００、例えば、半導体本体２０１と、半導体材料と接触する接触層１３０と、を含む。接触層１３０は金属窒化物を含み、半導体材料２００と接触層１３０との間に非オーミック接触が形成される。概して、半導体材料２００は、さらなるドープ部分を含む半導体本体２０１であってもよい。例えば、これらのドープ部分は半導体本体２０１の第１の表面２１０または第２の表面１１５に隣接して配設されてもよい。図１Ａの実施形態と異なり、図１Ｂの半導体デバイス１は第２の導電型のドープ領域１８０をさらに含む。例えば、半導体材料２００はｎ−型にドープされてもよく、ドープ部分１８０はｐ＋型にドープされてもよい。ドープ部分１８０は半導体本体２０１の第１の表面２１０において配設されてもよく、例えば、ｎ−型にドープされた、半導体材料２００の部分は第１の表面２１０において存在してもよい。接触層１３０は半導体材料２００およびドープ部分１８０と接触してもよい。図１Ｂに示される半導体デバイス１は、半導体本体２０１の第２の表面において、高濃度ｎ＋ドープ領域１７０をさらに含む。半導体デバイスは、ドープ層１７０へのオーミック接触を形成する後側メタライゼーション層１６０をさらに含む。後側メタライゼーション層１６０はカソード端子に電気接続されてもよい。接触層１３０はアノード端子に電気接続されてもよい。半導体材料は、上述した材料のうちの任意のものを含んでもよい。例えば、半導体材料は炭化ケイ素であってもよい。
【００２２】
図１Ｂに示される半導体デバイスは、ｐ＋打ち込み部分１８０を含むジャンクション・バリア・ショットキー（Ｊｕｎｃｔｉｏｎ−Ｂａｒｒｉｅｒ  Ｓｃｈｏｔｔｋｙ、ＪＢＳ）ダイオードを実装してもよい。半導体デバイスに逆電圧が印加されると、ｎ−部分２００とｐ＋部分１８０との間の界面において形成される空乏領域が、デバイスのショットキー接触から生じ得るリーク電流を挟んで狭める。したがって、このようなジャンクション・バリア・ショットキー・ダイオードは、低減されたリーク電流を有する。このようなＪＢＳはスイッチモード電源内で好適に用いることができる。
【００２３】
さらなる実施形態によれば、半導体デバイス１はマージドＰＩＮショットキー（ＭＰＳ）ダイオードを実装してもよい。図１ＣはこのようなマージドＰＩＮショットキーダイオードの断面図を示す。ＭＰＳはＪＢＳと同様の構成要素を含み、これらの構成要素は、ＪＢＳの対応する構成要素と同じ参照符号を有する。具体的には、ＭＰＳのｐ＋部分１８５は、ｎ−部分１７５内に順方向に小数キャリアを注入するように構成される。例えば、ｐ＋部分１８５は高ドーピング濃度、例えば１０１９〜１０２０ｃｍ−３、でドープされてもよい。
【００２４】
図１Ｄは半導体デバイスのさらなる例を示す。図示されているように、半導体デバイス１は、２ｅＶよりも大きく、かつ１０ｅＶよりも小さいバンドギャップを有する半導体材料を含む半導体本体１０１と、半導体本体１０１の第１の表面１１０と接触する接触層１３０であって、接触層１３０は金属窒化物を含む、接触層１３０と、を含む。接触層１３０は第１の負荷端子２４０に電気接続される。半導体本体１０１と接触層１３０との間に非オーミック接触が形成される。半導体本体１０１の第２の表面１１５は第２の負荷端子２５０に電気接続される。第２の表面１１５は第１の表面１１０の反対側にある。
【００２５】
例えば、接触層１３０はドープ部分１２０と接触してもよい。一実施形態によれば、半導体本体１０１は高濃度にｎ＋型にドープされてもよく、ｎ導電型のものであってもよい。ドープ部分１２０は、ｎ型ドーパントのより低濃度における、ｎ導電型のものであってもよい。
【００２６】
例えば、図１Ｄに示される半導体デバイスは、ショットキーダイオード、またはショットキーダイオード関連デバイスを実装してもよい。この場合には、第１の負荷端子２４０はアノード端子であってもよく、第２の負荷端子２５０はカソード端子であってもよい。半導体デバイスの異なる実装形態に従属して、例えば、ＭＯＳＦＥＴ（ｍｅｔａｌ  ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ、金属酸化物半導体電界効果トランジスタ）またはＪＦＥＴ（ｊｕｎｃｔｉｏｎ  ｆｉｅｌｄ  ｅｆｆｅｃｔ  ｔｒａｎｓｉｓｔｏｒ、接合型電界効果トランジスタ）の場合には、第１の負荷端子２４０はソース端子であってもよく、第２の負荷端子２５０はドレイン端子であってもよい。さらなる例によれば、例えば、ＩＧＢＴ（ｉｎｓｕｌａｔｅｄ  ｇａｔｅ  ｂｉｐｏｌａｒ  ｔｒａｎｓｉｓｔｏｒ、絶縁ゲートバイポーラトランジスタ）の場合には、第１の負荷端子２４０はエミッタ端子であってもよく、第２の負荷端子２５０はコレクタ端子であってもよい。
【００２７】
半導体デバイスは活性領域１８１と接合端子区域１８２とを含んでもよい。活性領域１８１内において、接触層１３０は半導体本体１０１と接触する。接合端子区域１８２は機能および構造に関して活性領域１８１と異なる。より具体的に言うと、活性領域１８１内においては、半導体デバイスの負荷端子、例えば、アノード端子は電流導通の目的のために半導体本体に電気接続される。対照的に、接合終端区域の目的は、半導体デバイス１の周辺における電界ピークを低減するためのエッジ終端である。接合終端区域の典型的な構造要素は、例えば、フィールドプレート、フローティングガードリングもしくはリングセグメントなどのリング構造、接合終端拡張（ｊｕｎｃｔｉｏｎ  ｔｅｒｍｉｎａｔｉｏｎ  ｅｘｔｅｎｓｉｏｎ、ＪＴＥ）構造、および横方向ドーピング変形（ｖａｒｉａｔｉｏｎ  ｏｆ  ｌａｔｅｒａｌ  ｄｏｐｉｎｇ、ＶＬＤ）構造のうちの１つ以上を含む。
【００２８】
図２Ａは、オーミック接触の電流−電圧特性の一例を示す。図から分かるように、電流は印加電圧に対してほぼ比例する。電圧と電流との比は接触の抵抗として表される。
【００２９】
他方では、図２Ｂに示されるように、非オーミック接触を横切る場合、電流は電圧に対して比例する必要はない。むしろ、図から分かるように、図２Ｂに示されるチャートの左側では、印加される電圧と無関係に、電流はほとんど流れていなくてもよい。さらに、正電圧を印加すると、電流は非線形的に増大してもよい。電流が印加電圧に対して非線形である任意の種類の電流−電圧特性は、非オーミック接触を確立するものと見なされてもよい。例えば、接触は、逆方向の低電圧が印加されると、少量の電流、すなわち、逆方向飽和電流のみが流れる、例えば、ｐｎ接合またはショットキー接合などの整流接触であってもよい。より高い電圧が逆方向に印加されると、降伏電流が流れてもよい。
【００３０】
本明細書の文脈では、用語「非オーミック接触」は、非線形電流−電圧特性を有する任意の種類の接触を表現すると理解される。さらなる変更によれば、用語「整流接触」は、逆方向の電圧が印加されると、電流はごくわずかしか流れないか、または全く流れず、電流は印加電圧に対して比例しない、任意の種類の接触を表現すると見なされる。
【００３１】
図３は、整流金属半導体接合のエネルギーバンド図の一例を示す。図３の右側は半導体材料内のエネルギーバンド図を示す。ここで、ＷＣは伝導帯のエネルギー準位を表し、ＷＶは価電子帯のエネルギー準位を表し、ＷＦは半導体材料のフェルミ準位を表す。伝導帯のエネルギー準位ＷＣと価電子帯のエネルギー準位ＷＶとの差ΔＷは半導体材料のバンドギャップを表す。図３のエネルギーバンド図の左手部分は金属の仕事関数ｑ  ｘ  φＭを示す。金属および半導体材料が接合を形成すると、金属ＷＦのフェルミ準位と半導体材料の価電子帯との間の界面において電位障壁が発生される。電位障壁の高さｑ  ｘ  φＢは接触の「ショットキー障壁」とも呼ばれる。
【００３２】
概して、広いバンドギャップを有する半導体材料を含むショットキー接触は、用いられる接触金属の仕事関数およびショットキー障壁のために、大きな順電圧降下を有する。説明されている実施形態によれば、金属窒化物を含む接触層を選択することによって、ショットキー障壁の高さは調整されてもよい。具体的には、金属窒化物の窒素含有量を変更することによって、金属の仕事関数は好適に定められてもよい。結果として、ショットキー障壁、およびそれゆえ順電圧降下は、金属窒化物の窒素含有量を定めることによって定められてもよい。例えば、金属窒化物の窒素含有量は１０ａｔ％よりも多く、かつ５０ａｔ％よりも少なく、より具体的には、３８〜４５ａｔ％であってもよい。例えば、窒素含有量は、オージェイオン分光法、二次イオン質量分析法（ｓｅｃｏｎｄａｒｙ  ｉｏｎ  ｍａｓｓ  ｓｐｅｃｔｒｏｓｃｏｐｙ、ＳＩＭＳ）またはＸ線光電子分光法（Ｘ−Ｒａｙ  Ｐｈｏｔｏｅｌｅｃｔｒｏｎ  Ｓｐｅｃｔｒｏｓｃｏｐｙ、ＸＰＳ）を用いて判定されてもよい。
【００３３】
半導体デバイスは、ショットキーダイオード、マージドｐｎショットキーダイオード、ＪＦＥＴ、ＭＥＳＦＥＴ、組み込みフライバックダイオード、整流器、インバータおよび電源からなる群から選択されてもよい半導体構成要素であってもよい。
【００３４】
図４は、金属窒化物を含む接触層が内部で形成されてもよいスパッタ処理装置の反応チャンバを示す。半導体基板４３０が、回転可能な台４４０上に配設されてもよい。スパッタターゲット４１０が支持要素４１５に取り付けられてもよい。ターゲットは、金属窒化物を形成する金属を含んでもよい。例えば、ターゲットは、モリブデン、チタン、タンタル、およびタングステンからなる群から選択される金属で作られてもよい。さらに、ターゲット４１０はこれらの金属の組み合わせを含んでもよい。チャンバ４００は、アルゴンなどのプラズマ生成用不活性ガスが反応チャンバ内に送り込まれてもよいガス注入口４２０を含む。さらに、注入口４２０を介して窒素（Ｎ２）が送り込まれてもよい。点火後に、プラズマ窒素が、ターゲット４１０の原子と反応する反応ガスとなる。スパッタリング装置に電界ならびに磁界が印加されてもよい。スパッタリング方法のさらなる詳細は広く知られている。
【００３５】
一実施形態によれば、窒素の分圧を定めることによって、堆積された金属窒化物層内の窒素の含有量が決定されてもよい。これによって接触層の仕事関数が変更されてもよいことは示した。例えば、炭化ケイ素層と接触するＭｏＸＮＹ金属の障壁の高さは０．９４ｅＶ〜１．１２ｅＶであってもよい。例えば、スパッタリングチャンバ内の全圧は４〜１５ｍＴｏｒｒであってもよい。窒素（Ｎ２／（Ｎ２＋Ａｒ））の分圧は０．１〜１．０であってもよい。
【００３６】
以上において本発明の実施形態を説明したが、さらなる実施形態が実施されてもよいことは明らかである。例えば、さらなる実施形態は、請求項に記載されている特徴の任意のサブコンビネーション、または上述の例において説明された要素の任意のサブコンビネーションを含んでもよい。したがって、添付の請求項のこの趣旨および範囲は、本明細書に含まれている実施形態の説明に限定されるべきではない。
【符号の説明】
【００３７】
１  半導体デバイス
１００、１２０、１８０、２００  半導体材料
１０１、２０１  半導体本体
１１０  第１の表面
１１５  第２の表面
１３０  接触層
１８０  ドープ部分
２４０  第１の負荷端子
２５０  第２の負荷端子
【図１Ａ】
2016115942.tif 000003
【図１Ｂ】
2016115942.tif 000004
【図１Ｃ】
2016115942.tif 000005
【図１Ｄ】
2016115942.tif 000006
【図２Ａ】
2016115942.tif 000007
【図２Ｂ】
2016115942.tif 000008
【図３】
2016115942.tif 000009
【図４】
2016115942.tif 000010
【外国語明細書】
2016115942000001.pdf
2016115942000002.pdf
2016115942000003.pdf
2016115942000004.pdf